ДИСПЕРГАТОР ДЛЯ КОМПОЗИЦИЙ ШТУКАТУРНОГО ГИПСА
DISPERSER FOR PLASTER GYPSUM COMPOSITIONS

Область техники
Настоящее изобретение относится к области композиций штукатурного гипса, в частности, диспергаторам для композиций штукатурного гипса.
Уровень техники
Полимеры α-, β-ненасыщенных карбоновых кислот с полиалкиленгликолевыми боковыми цепями уже используются в течение некоторого времени в технологии бетона в качестве диспергаторов, в частности, в качестве разжижителей, благодаря их способности эффективно удалять воду. Указанные полимеры имеют гребенчатую полимерную структуру. Существует ряд таких гребенчатых полимеров, содержащих наряду со сложноэфирными группами и группами карбоновых кислот также и амидные группы.
Оказалось, что известные диспергаторы бетона лишь условно подходят для применения в композициях штукатурного гипса. Известные диспергаторы бетона начинают действовать в штукатурном гипсе с такой задержкой, что композиция штукатурного гипса плохо схватывается и/или не достигает требуемых характеристик разжижения.
В частности, диспергаторы в композициях штукатурного гипса, применяемых для получения гипсовых штукатурных плит, а также в бесшовных полах из гипса, требуют определенных свойств, которых невозможно достичь с помощью традиционных диспергаторов штукатурного гипса.
Описание изобретения
Соответственно, задачей настоящего изобретения является обеспечение диспергаторов, в которых преодолены недостатки уровня техники и которые позволяют достичь достаточного разжижающего действия композиций штукатурного гипса, в частности, для получения гипсовых штукатурных плит или бесшовных полов из гипса, без слишком сильной задержки.
Неожиданно было обнаружено, что этого можно достичь путем применения полимерной смеси по п.1, содержащей по меньшей мере один полимер Ра и по меньшей мере один полимер Pb, в качестве диспергатора для композиций штукатурного гипса.
В настоящем изобретении было неожиданно установлено, что хорошие характеристики разжижения, а также короткое время схватывания в композициях штукатурного гипса могут быть достигнуты с помощью полимерной смеси, содержащей по меньшей мере один полимер Ра и по меньшей мере один полимер Pb, содержание кислоты в которых составляет от 1,5 до 4, соответственно, от 0,5 до 1,4 ммоль кислотных групп на 1 г полимера.
Кроме того, настоящее изобретение включает применение полимерной смеси, содержащей по меньшей мере один полимер Ра и по меньшей мере один полимер Pb, для получения гипсовых штукатурных плит.
Другие аспекты изобретения являются предметом других независимых пунктов формулы изобретения. В частности, предпочтительные варианты реализации изобретения являются предметом зависимых пунктов формулы изобретения.
Способы реализации настоящего изобретения
Настоящее изобретение относится к применению полимерной смеси, содержащей по меньшей мере один полимер Ра и по меньшей мере один полимер Pb, в качестве диспергатора для композиций штукатурного гипса, в частности, для получения гипсовых штукатурных плит.
Предложенный диспергатор можно использовать, в частности, в качестве разжижителя, пластификатора или для улучшения обрабатываемости и текучести композиций штукатурного гипса, получаемых с его помощью. Такие композиции штукатурного гипса особенно подходят для производства гипсовых штукатурных плит. Термин гипсовые штукатурные плиты обозначает, например, гипсокартонные листы, в котором сердечник из штукатурного гипса заключен между двух картонных листов, древесно-волокнистые плиты на основе штукатурного гипса, которые дополнительно содержат волокна, а также обшивочные доски на основе штукатурного гипса, которые принято отливать в форму. Композиции штукатурного гипса особенно подходят для гипсокартонных листов, в которых сердечник из штукатурного гипса, содержащий или состоящий из сульфат-β-полугидрата кальция и полимерной смеси, содержащей по меньшей мере один полимер Ра и по меньшей мере один полимер Pb, заключен между картонными листами.
При особенно предпочтительном применении, полимерную смесь, содержащую по меньшей мере один полимер Ра и по меньшей мере один полимер Pb, используют в качестве разжижителя для таких композиций штукатурного гипса.
Термин "композиция штукатурного гипса" обозначает композицию минеральных вяжущих веществ, которая содержит по меньшей мере 30% масс., предпочтительно, по меньшей мере 50% масс., даже более предпочтительно, по меньшей мере 70% масс. или 100% масс. штукатурного гипса относительно общей массы минерального вяжущего вещества. В предпочтительном способе применения, композиция штукатурного гипса не содержит цемент. В частности, под композициями штукатурного гипса понимают композиции, которые содержат главным образом сульфатные вяжущие вещества.
Термин "штукатурный гипс" включает любую известную форму штукатурного гипса, в частности дигидрат сульфата кальция, сульфат-а-полугидрат кальция, сульфат-β-полугидрат кальция или ангидрит сульфата кальция или их смеси.
Согласно предпочтительному варианту реализации изобретения, штукатурный гипс представляет собой сульфат-β-полугидрат кальция, и композиции штукатурного гипса на основе сульфат-β-полугидрата кальция используют для получения гипсовых штукатурных плит. Композиция штукатурного гипса предпочтительно содержит по меньшей мере 70% масс. сульфат-β-полугидрата кальция, даже более предпочтительно, по меньшей мере 90% масс. сульфат-β-полугидрата кальция относительно общей массы минерального вяжущего вещества.
Понятие "минеральной вяжущее вещество" включает, наряду с штукатурным гипсом, другие минеральные вяжущие, например, гидравлически схватывающиеся вещества, такие как, например, цемент, в частности, портландцементы, или расплавленные элементы глинозема, а также их смеси с летучей золой, тонкой кремнеземной пылью, шлаком, промышленным песком и известняком или негашеной известью.
Что касается по меньшей мере одного полимера Ра и по меньшей мере одного полимер Pb, предложен полимер P, содержащий
a) основную цепь, содержащую углеводородные группы,
b) по меньшей мере одну боковую цепь, содержащую по меньшей мере одну кислотную группу, выбранную из группы, состоящей из группы карбоновой кислоты, группы сульфоновой кислоты, группы фосфоновой кислоты, группы  фосфорной кислоты или одной из их солей, и
c) по меньшей мере одну боковую цепь, содержащую по меньшей мере одну полиоксиалкиленовую группу, при этом полиоксиалкиленовая группа связана с основной цепью с помощью соединительного участка, который содержит по меньшей мере одну сложноэфирную, амидную или имидную группу, предпочтительно, по меньшей мере одну сложноэфирную или амидную группу.
Содержание кислоты в полимере Ра составляет от 1,5 до 4, предпочтительно, от 1,7 до 3,5 ммоль кислотных групп на 1 г полимера.
Содержание кислоты в полимере РЬ составляет от 0,5 до 1,4, предпочтительно, от 0,9 до 1,2 ммоль кислотных групп на 1 г полимера.
Массовое отношение полимера Ра к полимеру Pb составляет 50-95:5-50, предпочтительно, 60-90:10-40, особенно предпочтительно, 70-90: 10-30,
W
"Молекулярная масса" или "молярная масса" обозначает в контексте настоящего изобретения среднюю молекулярную массу M.
В настоящем документе "(мет)акриловая кислота" обозначает акриловую кислоту, а также метакриловую кислоту или их смеси.
Понятие "основная цепь, содержащая углеводородные группы" обозначает соединение, содержащее атомы углерода и водорода. Углеводородные группы могут быть насыщенными или ненасыщенными, содержать алифатические, ароматические, арилалкильные, алкиларильные, линейные или разветвленные группы или состоять из них. Такую основную цепь, содержащую углеводородные группы, можно получить, например, с помощью радикальной полимеризации и, следовательно, указанная цепь может содержать один или более гетероатомов, таких как, например, S, О, N, P, на концах или в цепи, в зависимости от применяемой системы инициаторов. Основную цепь можно построить из одинаковых или разных углеводородных групп или звеньев, которые можно расположить поочередно, в виде блока или беспорядочно. Примеры основной цепи, содержащей углеводородные группы, представляют собой углеводородные цепи, полученные, например, путем полимеризации (мет)акриловой кислоты или ее производных, или путем сополимеризации акриловой кислоты с метакриловой кислотой или ее производными, или путем сополимеризации малеиновой кислоты или ее производных с виниловыми или аллиловыми соединениями, если из цепи удалены боковые цепи, которые не представляют собой чистые углеводородные группы, например, кислотные, сложноэфирные, простоэфирные или амидные группы. Наиболее предпочтительной является углеводородная цепь, подобная цепи, полученной путем полимеризации акриловой кислоты.
Понятие "боковая цепь, содержащая по меньшей мере одну кислотную группу или одну из ее солей" обозначает соединение, которое содержит по меньшей мере одну группу карбоновой кислоты, группу сульфоновой кислоты, группу фосфоновой кислоты, группу фосфорной кислоты, или одну из их солей. Кислотная группа может не быть нейтрализованной, быть частично или полностью нейтрализованной и присутствовать в виде соли или ангидрида. Кислотная группа предпочтительно представляет собой группу карбоновой кислоты.
Боковая цепь содержит по меньшей мере одну полиоксиалкиленовую группу. Полиоксиалкиленовая группа предпочтительно связана с основной цепью через соединительный участок, содержащий по меньшей мере одну сложноэфирную, амидную или имидную группу.
1
6
Соединительный участок содержит по меньшей мере одну сложноэфирную, амидную или имидную группу, предпочтительно, сложноэфирную или амидную группу, предпочтительно выбранную из группы, состоящей из -СОО-, -CO-NH-, R'-COO- и -R-CO-NH-, при этом каждый R' независимо представляет собой C-С алкиленовую группу. Полимер P может содержать различные боковые цепи, содержащие по меньшей мере одну полиоксиалкиленовую группу и связанные через различные соединительные участки с основной цепью. Например, полимер P может содержать боковые цепи, связанные с основной цепью через сложноэфирную, амидную или имидную группу или их смеси. Таким образом, сложноэфирные, амидные или имидные соединительные участки могут быть в полимере P смешанными. Например, в полимере Р часть боковых цепей, содержащих по меньшей мере одну полиоксиалкиленовую группу, может быть связана с основной цепью через сложноэфирную группу, а другая часть боковых цепей, содержащая по меньшей мере одну полиоксиалкиленовую группу, может быть связана с основной цепью через амидную группу.
Полиоксиалкиленовая группа содержит или состоит предпочтительно из полиоксиэтиленовых групп, полиоксипропиленовых групп или смесей оксиэтиленовых и оксипропиленовых групп. Полиоксиэтиленовые группы особенно предпочтительны.
Для достижения результата согласно настоящему изобретению, содержание кислоты в полимере Ра должно составлять от 1,5 до 4, предпочтительно, от 1,7 до 3,5 ммоль кислотных групп на 1 г полимера, и содержание кислоты в полимере Pb должно составлять от 0,5 до 1,4, предпочтительно, от 0,9 до 1,2 ммоль кислотных групп на 1 г полимера.
Содержание кислоты (СК) в полимере Ра и Pb указано в виде суммы свободных кислотных групп и их солей в ммолях, содержащихся в 1 г полимера Ра, соответственно, Pb. Все группы рассматривают как кислотные группы, содержащие кислоту или ее соль. Поэтому кислотная группа также может быть частично или полностью нейтрализована. Содержание кислоты СК в ммоль/г полимера рассчитывают по формуле
W
WA
где z соответствует количеству протонов, которое может выделять звено кислоты A формулы (I). Таким образом, например, в случае монокарбоновой кислоты z=1 и z=2, если звено кислоты A формулы (I) представляет собой дикарбоновую кислоту. M представляет собой молекулярную массу звена кислоты или структурного звена (звеньев), например, M=72 г/ммоль, если звено кислоты А формулы (I) представляет собой акриловую кислоту. Индексы m, n и о представляют собой показатели в % молях, таким образом, m представляет собой содержание звена кислоты A формулы (I) в % молях в полимере Ра, соответственно, Pb, n представляет собой содержание структурного звена B формулы (II) в % молях в полимере Ра, соответственно, Pb и о представляет собой содержание структурного звена C в % молях, возможно присутствующего в полимере Ра, соответственно, Pb.
Полимер P предпочтительно содержит
а') по меньшей мере одно звено кислоты A с формулой (I);
b') по меньшей мере одно структурное звено В с формулой (II);
и, возможно,
с') по меньшей мере одно дополнительное структурное звено С.
1
2
3
4
4
3
4
2
3
2
В приведенной выше формуле каждый R и R независимо друг от друга представляют собой Н, СООМ, CHCOOM или алкильную группу с 1-5 углеродными атомами, в частности, Н; каждый R  независимо представляет собой Н, СН, СООМ или CHCOOM, в частности, Н; и каждый  R независимо представляет собой группу карбоновой кислоты, сульфоновой кислоты, метилсульфоновой кислоты, арилсульфоновой кислоты, карбониламидометилпропан сульфоновой кислоты, фосфорной кислоты или фосфоновой кислоты или их соли. R представляет собой, в частности, СООМ; или R может образовывать кольцо с R с образованием -СО-O-СО-.
3
1
6
М представляет собой Н, щелочной металл, щелочноземельный металл или атомы других двухвалентных или трехвалентных металлов, аммоний, алкиламмоний или их смесь. М может представлять собой, в частности, Н, Na, Ca/2, Mg/2, nr(или органический аммоний. Специалисту в данной области техники ясно, что в многовалентных ионах должен присутствовать еще один противоион, который может, помимо прочего, также представлять собой карбоксилат этой же или другой молекулы полимера Р. В частности, соединения аммония представляют собой тетраалкил аммония или, все же, HRN, где R представляет собой алкильную группу, в частности, C-С алкильную группу, предпочтительно, этил или бутил. Ионы аммония получают, в частности, путем нейтрализации группы карбоновой кислоты с помощью технических третичных аминов.
Примеры подходящих звеньев кислоты A представляют собой звенья, образованные путем полимеризации акриловой кислоты, метакриловой кислоты, мезаконовой кислоты, цитраконовой кислоты, глутаконовой кислоты, фумаровой кислоты, малеиновой кислоты, малеаминовой (maleaminic) кислоты, итаконовой кислоты, винилбензойной кислоты, кротоновой кислоты, винилсульфоновой кислоты, аллилсульфоновой кислоты, металлилсульфоновой кислоты, 2-акриламидо-2-метилпропансульфоновой кислоты или винилфосфоновой кислоты или их производных или аналогов, таких как, например, полуамид малеиновой кислоты из малеиновой кислоты и сульфаниловой кислоты, в частности, амид N-(4-сульфофенил)-малеиновой кислоты. Предпочтительными являются монокарбоновые кислоты. Звено, полученное путем полимеризации звена акриловой кислоты или одной из ее солей, особенно подходит в качестве звена кислоты А.
По меньшей мере одно звено кислоты A с формулой (I) предпочтительно частично или полностью нейтрализовано. Звено кислоты может присутствовать в виде свободной кислоты или также в виде соли или неполной соли, при этом термин "соль" наряду с классическими солями, такими как соли, полученные путем нейтрализации с применением основания, включает здесь и далее даже сложные химические соединения, образованные ионами металлов и карбоксилатными группами или карбоксильными группами в качестве лигандов.
1
2
3
4
Особенно предпочтительным является полимер P, в котором R, R и Rпредставляют собой Н, R представляет собой СООМ и М представляет собой Н или щелочной или щелочноземельный металл. Соответственно, звено кислоты A формулы (I) предпочтительно представляет собой звено акриловой кислоты или ее соли.
6
5
3
2
Каждый R независимо представляет собой Н, СН, СООМ или CHCOOM или заместитель, который определен при описании R, предпочтительно, Н.
5
Каждый R независимо представляет собой группу с формулой (III)
.
7
8
9
2
6
2
4
2
3
4
1
12
7
20
В настоящей заявке, R представляет собой сложноэфирный, амидный или имидный соединительный участок, предпочтительно, -СОО или - CO-NH-. Rпредставляет собой С-С алкиленовую группу, предпочтительно, С-C алкилен или смесь С, С и/или C алкиленовых групп в любой последовательности; и R представляет собой Н, C-C алкильную или циклоалкильную группу. С-С алкиларильную или аралкильную группу, или замещенную или незамещенную арильную группу, или одновалентную органическую группу с 1-30 углеродными атомами, возможно содержащую гетероатомы.
Каждый индекс x независимо представляет собой величину 0 или 1; и каждый y независимо представляет собой величину от 10 до 250, предпочтительно, от 20 до 150.
5
8
5
8
5
8
9
9
2
4
2
2
4
2
4
2
4
2
4
1
12
7
20
Согласно предпочтительному варианту реализации изобретения, R представляет собой  представляет собой  или , , и  представляет собой C-C полиоксиалкиленовую группу, в частности, полиоксиэтиленовую группу или полиоксипропиленую группу или смеси оксиэтиленовых звеньев и оксипропиленовых звеньев в любой возможной последовательности, например, расположенных случайно, поочередно или в виде блоков, и у представляет собой величину от 10 до 250, предпочтительно, от 20 до 150. В предпочтительном полимере P по меньшей мере 30 молярн. %, особенно предпочтительно, от 50 до 100 молярн. %, даже более предпочтительно, от 80 до 100 молярн. %, наиболее предпочтительно, 100 молярн. % структурного звена B с формулой (II) представлено структурой, в которой Rпредставляет собой C алкиленовую группу. То есть, R предпочтительно содержит по меньшей мере 30 молярн. % (CHO) звеньев, предпочтительно, от 50 до 100 молярн. % (CHO) звеньев, даже более предпочтительно, от 80 до 100 молярн. % (CHO) звеньев относительно общего молярного содержания всех (RO) звеньев. Особенно предпочтительно, когда R содержит 100 молярн. % (CHO) звеньев относительно общего молярного содержания всех (RO) звеньев. R может представлять собой, в зависимости от способа получения полимера P, Н, C-C алкильную группу или циклоалкильную группу, С-C алкиларильную группу, например, или аралкильную группу, или замещенную или незамещенную арильную группу, или одновалентную органическую группу с 1-30 углеродными атомами, возможно содержащую гетероатомы. Если полимер P получают с помощью полимераналогичной реакции, R предпочтительно представляет собой метальную группу и не является атомом водорода.
6
20
Другое структурное звено C может содержать еще одно простоэфирное, сложноэфирное, амидное или имидное звено, предпочтительно, амидное или сложноэфирное звено. Например, другое структурное звено С может содержать карбоновую кислоту, сульфоновую кислоту, эфир фосфорной кислоты, фосфоновую кислоту, карбониламидометилпропансульфоновую кислоту и их щелочные или щелочноземельные соли, поли(оксиалкилен)оксикарбонильную, поли(оксиалкилен)аминокарбонильную, поли(оксиалкилен)оксиалкильную, поли(оксиалкилен)окси-, гидроксиэтилоксикарбонильную, ацетокси-, фенильную или N-пирролидонильную группы. Другое структурное звено C предпочтительно содержит полиоксиалкиленовые группы, предпочтительно, полиоксиэтиленовые группы, полиоксипропиленовые группы или их смеси. Например, структурное звено C может представлять собой сложноэфирное звено, полученное путем химического взаимодействия моно- или дикарбоновой кислоты с алкильным спиртом, в частности, с С-C алкильным спиртом.
Особенно предпочтительный полимер P содержит или состоит из
a') по меньшей мере одного звена кислоты Ра с формулой (I');
и
b') по меньшей мере одного структурного звена В с формулой (IP);
4
где М' представляет собой Н, Na, Ca/2, Mg/2, NH или органический аммоний, предпочтительно, Н,
7'
где R представляет собой COO или СО NH,
8'
где R представляет собой этиленовую группу,
9'
1
12
где R представляет собой C-С алкильную группу, предпочтительно метальную группу,
'
и где y представляет собой величину от 10 до 250, предпочтительно, от 20 до 150, особенно предпочтительно, от 60 до 100.
8'
Полимер P может содержать комбинацию различных структурных звеньев из конкретных структурных звеньев A, B и возможно C. Например, несколько структурных звеньев A могут быть смешаны в полимере P, образуя, таким образом, например, смесь звеньев метакриловой кислоты со звеньями акриловой кислоты. Тем не менее, предпочтительными являются звенья чистой акриловой кислоты. Или, в полимере Р может быть смешаны несколько различных сложноэфирных и/или амидных звеньев B с образованием, таким образом, например, нескольких сложноэфирных звеньев B с различными заместителями R. Например, предпочтительно совместное применение полиалкиленгликолей, в частности, полиэтиленгликолей с полипропиленгликолями или совместное применение полиалкиленгликолей, в частности, полиэтиленгликолей, с другой молекулярной массой.
Если полимер Р представляет собой полимер Ра, то согласно предпочтительному варианту реализации изобретения, полимер Р содержит от 50 до 99,5 молярн. %, предпочтительно, от 70 до 99 молярн. % звена кислоты A с формулой (I), от 0,5 до 50 молярн. %, предпочтительно, от 1 до 30 молярн. % структурного звена B с формулой (II), и возможно, от 0 до 49 молярн. % структурного звена C, в каждом случае относительно общего молярного содержания структурных звеньев A, В и C в полимере Р. Звено кислоты А с формулой (I) предпочтительно представляет собой звено кислоты с формулой (I'), структурное звено В с формулой (II) представляет собой структурное звено с формулой (II') и структурное звено C с формулой (III) представляет собой структурное звено с формулой (III').
В частности, в случае полимера Ра полимер Р предпочтительно содержит от 75 до 98 молярн. %, даже более предпочтительно, от 85 до 98 молярн. % звена кислоты A с формулой (I), от 2 до 25 молярн. %, даже более предпочтительно, от 2 до 15 молярн. %, структурного звена B с формулой (II), и возможно, от 0 до 23 молярн. % структурного звена C, в каждом случае относительно общего молярного содержания структурных звеньев A, В и C в полимере Р. Звено кислоты А с формулой (I) предпочтительно представляет собой звено кислоты с формулой (I'), структурное звено В с формулой (II) представляет собой структурное звено с формулой (II') и структурное звено C с формулой (III) представляет собой структурное звено с формулой (III').
Если полимер Р представляет собой полимер РЬ, то согласно предпочтительному варианту реализации изобретения, полимер Р содержит от 40 до 99,5 молярн. %, предпочтительно, от 50 до 75 молярн. % звена кислоты A с формулой (I), от 0,5 до 60 молярн. %, предпочтительно, от 20 до 50 молярн. % структурного звена B с формулой (II), и возможно, от 0 до 49 молярн. % структурного звена C, в каждом случае относительно общего молярного содержания структурных звеньев A, В и C в полимере Р. Звено кислоты А с формулой (I) предпочтительно представляет собой звено кислоты с формулой (II'), структурное звено В с формулой (II) представляет собой структурное звено с формулой (I') и структурное звено C с формулой (III) представляет собой структурное звено с формулой (III').
В частности, в случае полимера РЬ полимер P предпочтительно содержит от 50 до 70 молярн. %, даже более предпочтительно, от 53 до 68 молярн. % звена кислоты A с формулой (I), от 25 до 48 молярн. %, даже более предпочтительно, от 30 до 45 молярн. %, структурного звена B с формулой (II), и возможно, от 0 до 23 молярн. % структурного звена C, в каждом случае относительно общего молярного содержания структурных звеньев A, В и C в полимере Р. Звено кислоты А с формулой (I) предпочтительно представляет собой звено кислоты с формулой (I'), структурное звено В с формулой (II) представляет собой структурное звено с формулой (II') и структурное звено C с формулой (III) представляет собой структурное звено с формулой (III').
Последовательность отдельных структурных звеньев A, В и C в полимере P может быть чередующейся, статичной, в виде блоков или произвольной.
W
Молекулярная масса M полимера P предпочтительно составляет от 10000 до 150000 г/моль, предпочтительно, от 15000 до 100000 г/моль, особенно предпочтительно, от 25000 до 80000 г/моль.
Полимер P можно получить различными способами. В основном, используют два способа. В первом способе полимеры получают при так называемой полимераналогичной реакции из поликарбоксилата и отдельных спиртов и/или аминов. Во втором способе полимеры получают из отдельных мономеров ненасыщенных карбоновых кислот и сложноэфирных и/или аминовых функциональных мономеров путем радикальной полимеризации.
Особенно предпочтительные полимеры получают согласно полимераналогичной реакции в соответствии с первым способом. Полимераналогичная реакция имеет огромное преимущество, которое позволяет получать самые различные гребенчатые полимеры с самыми различными свойствами простым и надежным способом из коммерчески доступных полимеров, полученных из α-, β-ненасыщенных кислот, в частности, из моно- или дикарбоновых кислот, особенно из поли(мет)акриловых кислот, путем варьирования количества, типа и соотношения спирта и амина. Такие полимераналогичные реакции описаны, например, в WO 97/35814 A1, WO 95/09821 A2, DE 10015135 A1, ЕР 1138697 A1, ЕР 1348729 A1 и WO 2005/090416 A1. Подробное описание полимераналогичной реакции дано, например, в ЕР 1138697 B1 на странице 7, строка 20 до страницы 8, строка 50, а также в приведенных там примерах, или в ЕР 1061089 В1 на странице 4, строка 54 до страницы 5, строка 38, а также в приведенных там примерах. Полимер P также можно получить в твердом агрегатном состоянии, таком как описано в ЕР 1348729 A1 на странице 3 до страницы 5, а также в приведенных там примерах.
Следовательно, предпочтительно применяют полимер P, который можно получить с помощью реакции (а) по меньшей мере одной поликарбоновой кислоты или аналога поликарбоновой кислоты, и (b) по меньшей мере одного моногидрокси соединения Е и/или по меньшей мере одного моноаминового соединения F, содержащего по меньшей мере одну полиоксиалкиленовую группу, и возможно (с) по меньшей мере одного другого соединения D.
"Поликарбоновая кислота" или "аналог поликарбоновой кислоты" обозначает гомо- или сополимер, который можно получить путем полимеризации по меньшей мере одного мономера а и возможно по меньшей мере одного мономера b. Мономер а выбран из группы, состоящей из ненасыщенной монокарбоновой кислоты, ненасыщенных дикарбоновых кислот, их аналогов и их смеси. Ненасыщенные моно- или дикарбоновые кислоты предпочтительно представляют собой малеиновую кислоту, итаконовую кислоту, фумаровую кислоту, цитраконовую кислоту, глутаконовую кислоту, мезаконовую кислоту или кротоновую кислоту, в частности, акриловую кислоту или метакриловую кислоту. "Аналог моно- или дикарбоновой кислоты или поликарбоновой кислоты" обозначает в контексте настоящего изобретения соли кислот, галогениды кислот, ангидриды кислот и сложные эфиры кислот, в частности, сложный алкиловый эфир кислоты.
Мономер b предпочтительно выбран из группы этиленненасыщенных мономеров, состоящей из α-, β-ненасыщенных моно- или дикарбоновых кислот, сложных эфиров α-, β-ненасыщенных моно- или дикарбоновых кислот, α-, β-ненасыщенных карбоксилатов, стирола, этилена, пропилена, винилацетата, в частности метакриловой кислоты, акриловой кислоты, кротоновой кислоты, итаконовой кислоты, малеиновой кислоты, фумаровой кислоты и их солей, сложных эфиров и их смесей.
В качестве сополимера предпочтительными являются сополимер акриловой кислоты и метакриловой кислоты и их соли или неполные соли.
В качестве гомополимера предпочтительными являются полиакриловая кислота, ее соли или неполные соли.
Поликарбоновая кислота или аналог поликарбоновой кислоты может присутствовать здесь в качестве свободной кислоты или в качестве неполной соли, при этом термин "соль", наряду с классическими солями, такими как соли, полученные путем нейтрализации с применением основания, включает здесь и далее сложные химические соединения, образованные ионами металлов и карбоксилатными группами или карбоксильными группами в качестве лигандов. В любом случае, применяемые инициаторы, соинициаторы и регуляторы полимеризации следует выбирать, при необходимости, таким образом, чтобы в полимере P предпочтительно отсутствовали гидроксильные или аминовые функциональные группы, способные к реакции.
"Моногидрокси соединение" обозначает здесь и далее вещество, содержащее только одну свободную гидроксильную группу.
"Моноаминовое соединение" обозначает здесь и далее вещество, которое содержит только одну свободную аминогруппу.
W
Гомо- или сополимер поликарбоновой кислоты или аналога поликарбоновой кислоты получают путем радикальной полимеризации согласно обычным способам. Полимеризация может происходить в растворителе, предпочтительно, воде, или в веществе. Указанная радикальная полимеризация предпочтительно происходит в присутствии по меньшей мере одного регулятора молекулярной массы, в частности, неорганического или органического соединения серы, такого как, например, меркаптаны, или соединение фосфора. Полимеризация преимущественно протекает в таких условиях, в которых образовавшийся гомо- или сополимер состоит из от 10 до 250, предпочтительно, от 20 до 100, более предпочтительно, от 25 до 60 мономерных элементарных блоков. Такие гомо- или сополимеры (мет)акриловой кислоты являются коммерчески доступными. Молекулярная масса M гомо- или сополимера поликарбоновой кислоты или аналога поликарбоновой кислоты предпочтительно составляет от 500 до 20000 г/моль, предпочтительно, от 2000 до 10000 г/моль, особенно предпочтительно, от 3500 до 6500 г/моль.
Моногидрокси соединение Е предпочтительно закрыто с одной стороны концевыми группами, которые не являются реакционноспособными при обычных условиях реакции. Указанная группа предпочтительно представляет собой полимер с базовой структурой полиалкиленгликоля. Моногидрокси соединение имеет Е формулу (IV)
,
8"
8"
9"
2
4
1
12
7
20
Где каждый R независимо представляет собой С-С алкиленовую группу с последовательностью звеньев (RО) в любой возможной последовательности; где R представляет собой C-C алкильную или циклоалкильную группу, С-С алкиларильную или аралкильную группу, или замещенную или незамещенную арильную группу, или одновалентную, органическую группу с 1-30 атомами, возможно содержащую гетероатомы; и где каждый y" независимо составляет от 10 до 250, предпочтительно, от 20 до 150.
9'
8'
2
3
Моногидрокси соединения Е с формулой (IV), содержащие метальную, этильную, изопропильную или н-бутильную группу, в частности, метальную группу, являются предпочтительными в качестве заместителя R. R независимо других заместителей предпочтительно представляет собой С алкиленовую группу и/или С алкиленовую группу. Е предпочтительно представляет собой смешанный полимеризат этиленоксида/пропиленоксида, более предпочтительно, полиэтиленгликоль с закрытой концевой группой с одной стороны.
Также возможны смеси нескольких различных соединений группы E. Таким образом, например, можно смешивать полиэтиленгликоли с закрытой концевой группой с одной стороны и с различными молекулярными массами, или, например, смеси полиэтиленгликоля с закрытой концевой группой с одной стороны можно использовать со смешанными полимерами с закрытой концевой группой с одной стороны и состоящими из этиленоксида и пропиленоксида или полипропиленгликолей с закрытой концевой группой с одной стороны.
"Закрытый концевыми группами, которые не являются реакционноспособными при обычных условиях реакции" обозначает в контексте изобретения, что вместо функциональных групп, активных при эстерификации или амидировании, присутствуют группы, которые больше не способны к реакции. Обычные реакционные условия представляют собой условия эстерификации или амидирования, известные специалисту в данной области техники. В соединениях, "закрытых с одной стороны", только одна сторона может участвовать в реакции.
W
Согласно предпочтительному варианту реализации изобретения, Моногидрокси соединение Е представляет собой полиалкиленгликоль с закрытой концевой группой с одной стороны и с молекулярной массой M, составляющей от 500 до 10000 г/моль, в частности, от 2000 до 8000 г/моль, предпочтительно, от 2000 до 6000 г/моль. Также подходящей является смесь полиалкиленгликолей с закрытой концевой группой с одной стороны и с другой молекулярной массой, например, смесь полиалкиленгликолей с молекулярной массой 1000 г/моль с полиалкиленгликолями с молекулярной массой 5000 г/моль.
Наряду с моногидрокси соединением Е или вместо моногидрокси соединения E, в первом способе можно использовать моноаминовое соединение F. В результате происходит образование амидных групп.
Типичные примеры таких моноаминовых соединений F можно представить с помощью формулы (V)
Заместители R и R и индекс y имеют, независимо друг от друга, те же значения, что уже определены при описании формулы (III).
Примеры указанных моноаминовых соединений F представляют собой α-метокси-ω-амино-полиоксиэтилен, α-метокси-ω-амино-полиоксипропилен, сополимер α-метокси-ω-амино-оксиэтилена-оксипропилена.
Особенно предпочтительными моноаминовыми соединениями F являются сополимеры α-метокси-ω-амино-оксиэтилена-оксипропилена, такие как, например, Jeffamin M-2070 или α-метокси-ω-амино-полиоксиэтилены, а также другие моноамины, продаваемые, например, компанией Huntsman под товарным знаком Jeffaмин серии М, а также их смеси. Наиболее предпочтительными являются сополимеры α-метокси-ω-амино-оксиэтилена-оксипропилена. Указанные моноаминовые соединения F можно получить, например, при полимеризации этилен- и/или пропиленоксида, начав со спирта с последующим превращением конечной спиртовой группы в аминогруппу.
6
20
В качестве еще одного соединения D предпочтительным является соединение, которое может вступать в реакцию с поликарбоновой кислотой или аналогом поликарбоновой кислоты. Примерами соединения D являются другие амины или спирты, например, С-С алкиловый спирт или другой моно- или диамин. Можно использовать даже несколько различных соединений D.
Реакция поликарбоновой кислоты или аналога поликарбоновой кислоты с по меньшей мере одним моногидрокси соединением Е и/или с по меньшей мере одним моноаминовым соединением F, и возможно одним соединением D с получением полимера P обычно протекает при полимераналогичной реакции таким образом, что по меньшей мере одно моногидрокси соединение Е и/или по меньшей мере одно моноаминовое соединение F добавляют к поликарбоновой кислоте или к аналогу поликарбоновой кислоты при перемешивании и нагревают до температуры реакции. Смесь дополнительно перемешивают, и возможно она реагирует под вакуумом или при пропускании потока газа над реакционной массой или через нее. Температура такой реакции составляет, например, от 140°C до 200°C. Однако реакция также может протекать при температурах от 150°C до 175°C. Если к моногидрокси соединению Е дополнительно добавляют моноаминовое соединение F, такое добавление может происходить одновременно с введением моногидрокси соединения Е или все же позднее во время стадии указанной реакции.
Согласно предпочтительному варианту реализации изобретения, указанная реакция протекает в присутствии катализатора эстерификации, в частности, кислоты. Такая кислота предпочтительно представляет собой серную кислоту, п-толуолсульфоновую кислоту, бензолсульфоновую кислоту, метансульфоновую кислоту, фосфорную кислоту или фосфористую кислоту. Серная кислота предпочтительна. Удаление воды из реакционной смеси может происходить при атмосферном давлении, а также под вакуумом. Поток газа также можно пропускать над реакционной смесью или через нее. В качестве газового потока можно использовать воздух или азот.
Реакцию можно выполнить с помощью измерения кислотного числа, например, путем титрования, и остановить при заданном кислотном числе с тем, чтобы достичь требуемого содержания кислоты. Реакцию останавливают путем отключения вакуума и охлаждения.
Согласно предпочтительному варианту реализации изобретения, полиакриловую кислоту подвергают эстерификации с помощью полиэтиленгликоля, закрытого с одной стороны метильной группой и/или взаимодействию с моноамином.
При так называемой полимераналогичной реакции наряду со сложноэфирными группами и возможно амидными группами могут образоваться даже ангидридные группы, которые на второй стадии могут полностью или частично взаимодействовать с аминосоединением с получение амида. Такие способы описаны, например, в WO 2005/090416 A1.
Во втором способе получения полимер Р получают с помощью радикальной полимеризации. Способ на основе радикальной полимеризации является наиболее известным способом, но он затруднен в отношении специальных соединений при коммерческой доступности подходящих мономеров и требует дорогостоящего контроля за ходом технологического процесса.
Полимер P можно получить, например, путем реакции полимеризации в присутствии по меньшей мере одного инициатора радикалов из
(a) по меньшей мере одного этиленненасыщенного мономера ММ, выбранного из группы, состоящей из ненасыщенных моно- или дикарбоновых кислот, ненасыщенных сульфоновых кислот, ненасыщенных фосфорных кислот, ненасыщенных фосфоновых кислот или их солей; с
(b) по меньшей мере одним этиленненасыщенным производным карбоновой кислоты Н с формулой (VI);
и, возможно
(c) по меньшей мере одним другим этиленненасыщенным соединением L.
1
2
5
6
Заместители R, R, R, и R имеют те же значения, независимо друг от друга, что и значения, уже описанные при рассмотрении формулы (II).
Этиленненасыщенный мономер ММ предпочтительно представляет собой моно- или дикарбоновую кислоту или соль ненасыщенной моно- или дикарбоновой кислоты. Моно- или дикарбоновая кислота предпочтительно представляет собой акриловую кислоту или метакриловую кислоту, малеиновую кислоту, итаконовую кислоту, фумаровую кислоту, цитраконовую кислоту, глутаконовую кислоту, мезаконовую кислоту или кротоновую кислоту, в частности, акриловую кислоту или метакриловую кислоту. Особенно предпочтительна акриловая кислота.
5
По меньшей мере одно этиленненасыщенное производное карбоновой кислоты Н с формулой (VI) предпочтительно представляет собой сложный эфир карбоновой кислоты или амид карбоновой кислоты, особенно предпочтительно, сложный эфир акриловой кислоты или сложный эфир метакриловой кислоты. Предпочтительные примеры таких сложных эфиров представляют собой акрилаты полиалкиленгликоля. Некоторые мономеры с формулой (VI) и различными заместителями R можно использовать в комбинации друг с другом. Например, предпочтительным является совместное применение полиалкиленгликолей, в частности, полиэтиленгликолей с различными молекулярными массами. Примеры подходящих амидов карбоновых кислот могут представлять собой амиды этиленненасыщенных моно- или дикарбоновых кислот с аминосоединениями. Особенно предпочтительными являются амиды (мет)акриловой кислоты, предпочтительно, полиоксиалкиленовые моноамиды. Особенно предпочтительные амидные мономеры представляют собой алкилполиалкилен гликоль(мет)акриламиды, метилполиэтилен гликольполипропилен гликоль(мет)акриламиды или метилполипропилен гликоль(мет)акриламиды. Можно использовать один или более из указанных амидов ненасыщенных карбоновых кислот.
Другое этиленненасыщенное соединение L предпочтительно представляет собой сложный эфир или амид карбоновой кислоты, особенно предпочтительно, сложный эфир или амид акриловой кислоты, или сложный эфир или амид метакриловой кислоты. Примерами таких сложных эфиров или амидов являются полиоксиалкилен(мет)акрилаты. Можно использовать в комбинации друг с другом несколько различных соединений L. Например, подходящими являются следующие соединения: моно- или ди-гидроксиэтил(мет)акриламид, моно- или дигидроксипропил(мет)акриламид, моно- или ди-циклогексил(мет)акриламид или N-алкил, -N-гидроксипропил(мет)акриламиды.
Полимерную смесь, содержащую по меньшей мере один полимер Ра и по меньшей мере один полимер Pb, можно использовать согласно настоящему изобретению в жидкой, а также в твердой форме, либо в отдельности, либо в качестве компонента диспергатора, в частности, разжижителя.
Соответственно, полимерную смесь, содержащую по меньшей мере один полимер Ра и по меньшей мере один полимер Pb, можно использовать согласно настоящему изобретению в качестве диспергатора для композиций штукатурного гипса в виде смеси, состоящей по существу из полимера Ра и полимера РЬ. В частности, совместное процентное содержание по массе полимера Ра и полимера РЬ составляет более чем 80% масс., предпочтительно, более чем 90% масс. относительно общей массы полимерной смеси.
Однако полимерная смесь, содержащая по меньшей мере один полимер Ра и по меньшей мере один полимер Pb, может также использоваться в виде смеси с другими диспергаторами, диспергирующими смесями или может содержать другие компоненты. Примерами других компонентов являются растворители или добавки, такие как другие разжижители, например, сульфонаты, конденсаты сульфонированного нафталина-формальдегида, конденсаты сульфонированного меламина-формальдегида или поликарбоксилатные простые эфиры (РСЕ), ускорители, замедлители, восстановители усадки, пеногасители или пенообразователи.
Если полимерную смесь, содержащую по меньшей мере один полимер Ра и по меньшей мере один полимер Pb, используют в жидкой форме, для указанной реакции предпочтительно используют растворитель. Предпочтительные растворители представляют собой, например, спирты, в частности, этанол или изопропанол, и воду, при этом вода является наиболее предпочтительным растворителем.
Полимерная смесь, содержащая по меньшей мере один полимер Ра и по меньшей мере один полимер Pb, также может присутствовать в твердом агрегатном состоянии. "Полимеры в твердом агрегатном состоянии" обозначает в контексте настоящего изобретения полимеры, которые присутствуют при комнатной температуре в твердом агрегатном состоянии и представляют собой, например, порошки, хлопья, пеллеты, гранулы или пластинки, и могут в такой форме без проблем подвергаться транспортировки и хранению.
Для достижения требуемого эффекта композиции штукатурного гипса предпочтительно используют полимерные смеси, содержащие по меньшей мере один полимер Ра и по меньшей мере один полимер Pb, в количестве от 0,01 до 10% масс. относительно массы минерального вяжущего вещества. Приведенное количество от 0,01 до 10% масс. относится к общей массе полимера Ра вместе с полимером РЬ.
В другом аспекте, настоящее изобретение относится к смеси, содержащей минеральное вяжущее вещество и по меньшей мере 30% масс. штукатурного гипса относительно общей массы минерального вяжущего вещества, и полимерной смеси, содержащей по меньшей мере один полимер Ра и по меньшей мере один полимер Pb. Полимеры Ра и Pb уже были описаны выше.
Полимерная смесь, содержащая по меньшей мере один полимер Ра и по меньшей мере один полимер Pb, особенно подходит для применения в смеси, содержащей минеральное вяжущее вещество и сульфат-β-полугидрат кальция, для использования в гипсовых штукатурных плитах, в частности, для производства гипсокартонных листов.
Смесь, содержащая минеральные вяжущие вещества, содержит по меньшей мере 30% масс., предпочтительно, по меньшей мере 50% масс. и более предпочтительно, по меньшей мере 70% масс. штукатурного гипса, в частности, сульфат-β-полугидрата кальция, относительно общей массы минерального вяжущего вещества. Минеральное вяжущее вещество может содержать другие минеральные вяжущие вещества, например, гидравлически схватывающиеся вещества, такие как, например, цемент, в частности, портландцемента, или расплавленные элементы глинозема, а также их смеси с летучей золой, тонкой кремнеземной пылью, шлаком, промышленным песком и известняком или негашеной известью.
Кроме того, указанная смесь может содержать другие добавки, такие как, например, волокна, а также традиционные компоненты в виде добавок, такие как, например, другие разжижители, например, сульфонаты, конденсаты сульфонированного нафталина-формальдегида, конденсаты сульфонированного меламина-формальдегида или поликарбоксилатные эфиры (РСЕ), ускорители, замедлители, крахмал, сахар, силиконы, восстановители усадки, пеногасители или пенообразователи.
Особенно предпочтительной является смесь, содержащая минеральное вяжущее вещество и содержащая полимерную смесь, содержащую по меньшей мере один полимер Ра и по меньшей мере один полимер Pb, сульфат-β-полугидрата кальция и по меньшей мере один ускоритель, а также другие добавки, такие как добавки, традиционно используемые для получения гипсовой штукатурной плиты.
В другом аспекте, настоящее изобретение относится к применению полимерной смеси, содержащей по меньшей мере один полимер Ра и по меньшей мере один полимер Pb, которые были описаны выше в качестве полимерной смеси для получения формованного изделия из штукатурного гипса.
Понятие "формованное изделие" обозначает каждый отвержденный предмет, который имеет трехмерную протяженность. Отвердевание формованного изделия происходит путем высушивания в печи или на воздухе.
Формованное изделие согласно настоящему изобретению может представлять собой передвижной предмет, например, гипсовую штукатурную плиту или скульптуру. Однако формованное изделие согласно настоящему изобретению может также представлять собой наполнитель или покрытие, например, необработанную отливку из штукатурного гипса, настил пола или бесшовный пол из гипса или любой продукт, полученный в процессе распределения и отвердевания шпатлевки, например, наполнитель незаполненного пространства или соединения.
В другом аспекте, настоящее изобретение относится к диспергатору для композиции штукатурного гипса, содержащему:
(i) от 1 до 95% масс. полимерной смеси, содержащей по меньшей мере один полимер Ра и по меньшей мере один полимер РЬ, которые были описаны выше в качестве полимерной смеси, и
(ii) от 0 до 95% масс. воды.
Примеры
Далее настоящее изобретение будет подробно описано с помощью примеров.
1. Применяемый полимер P
Полимеры P-1, Р-2, Р-3 и Р-4, указанные в таблице 1, были получены известным способом посредством полимераналогичной реакции полиакриловой, полиметакриловой или полиакриловой метакриловой кислоты с полиэтиленгликолями с концевыми группами, закрытыми с одной стороны метальными группами, и с молекулярной массой от 500 до 5000 г/моль. Более подробно полимераналогичная реакция описана, например, в ЕР 1138697 B1 на странице 7, строка 20 до страницы 8, строка 50, а также в приведенных там примерах, или в ЕР 1061089 B1 на странице 4, строка 54 до страницы 5, строка 38, а также в приведенных там примерах. Полимер P-1 представляет собой полимер Ра и полимеры Р-2, Р-3 и Р-4 представляют собой полимеры Pb.
№
R<sup>1</sup>
M<sub>W</sub>
Молярн. %
SG, ммоль / 1 г полимера
P-1
-Н
30000
m=64,6 n=15,2 o=0
2,01
Р-2
-СН<sub>3</sub>
45000
m=62,5 n=37,5 o=0
0,97
Р-3
-H/-СН<sub>3</sub>
н.и
m=59,8 n=40,2 o=0
1,25
Р-4
-Н
40000
m=61,5 n=335 o=0
0,99
Таблица 1. Полимеры P-1, Р-2, Р-3 и Р-4 содержат структурные звенья A с формулой (I) и структурные звенья В с формулой (II), при этом R=Н, R=Н, R=СООМ, R=Н, М=Н, Na; SG = содержание кислоты, н.и. означает не известно.
2. Реологическое поведение сульфат-β-полугидрата кальция Для получения штукатурного гипса в приемник поместили некоторое количество воды, приведенное в таблице 4 для конкретного штукатурного гипса, вместе с 0,2% масс. (общая масса полимеров Ра и Pb) полимерным раствором (PL) относительно общей массы сульфат-β-полугидрата кальция. Полимерные растворы PL3-PL7, PL9-PL13, PL15-PL19 представляли собой полимерные растворы согласно настоящему изобретению, растворы PL1, PL2, PL8 и PL14 представляли собой эталонные примеры. Затем, сульфат-β-полугидрат кальция, 0,1% масс. относительно общей массы сульфат-β-полугидрата кальция в ускорителе дигидрата сульфата кальция (получаемого, например, от компании Fluka), смачивали в течение 15 секунд в воде и оставляли суспензию штукатурного гипса пропитываться в течение 15 секунд. Далее, полученную смесь интенсивно перемешивали рукой 30 секунд. Заполняли миниконус с диаметром 50 мм и высотой 51 мм и через 75 секунд определяли размер растекания (АВМ) в миллиметрах. Диаметр увеличившейся лепешки штукатурного гипса измеряли, как только перестали наблюдать растекание. Диаметр в мм обозначали как размер растекания. Начало загустевания и конец загустевания определяли способом резки ножом (the knife cut) согласно DIN EN 13279-2 и способом надавливания большим пальцем (the thumb pressure). Начало загустевания (VB) достигается, когда после разрезания ножом лепешки штукатурного гипса, кромки разреза больше не слипаются. Конец загустевания происходит (VE), когда вода больше не выходит из лепешки штукатурного гипса при надавливании пальцем с усилием давления примерно 5 кг.
Композиции штукатурного гипса (Z) Z3-Z6, Z8-Z11, Z13-Z16, Z19-23, Z25-Z29, Z31-35, Z38, Z40-Z44, Z46, Z48 и Z49 представляют собой композиции штукатурного гипса согласно настоящему изобретению и Z1, Z2, Z7, Z12, Z17, Z18, Z24, Z30, Z36, Z37, Z39, Z45, и Z47 представляют собой эталонные примеры.
Полимерный раствор
Pa
Pb
Pa:Pb
P-1% масс.
P-2% масс.
Р-3% масс.
Р-4% масс.
PL1
0,2
100:0
PL2
0,2
0:100
PL3
0,18
0,02
90:10
PL4
016
0,04
80:20
PL5
0,14
0,06
70:30
PL6
012
0,08
60:40
PL7
0,10
0,10
50:50
PL8
0,2
0:100
PL9
018
002
90:10
PL10
0,16
0,04
80:20
PL11
014
0,06
70:30
PL12
0,12
0,03
60:40
PL13
0,10
0,10
50:50
PL14
0,2
0:100
PL15
0,18
002
90:10
PL16
016
0,04
80:20
PL17
0,14
0,06
70:30
PL18
0,12
0,08
60:40
PL19
0,10
0,10
50:50
Таблица 2
Полимерные растворы, содержание полимеров P-1, P-2, Р-3 и относительно общей массы сульфат-β-полугидрата кальция.
Композиция штукатурного гипса
Полимерный раствор
Штукатурный гипс
Начало загустевания (мин:сек)
Конец загустевания (мин:сек)
Размер растекания (АВМ) 2 мин
Z1
РЫ
1
04:00
10:46
198
Z2
PL2
1
03:11
08:20
171
Z3
PL3
1
03:20
09:30
202
Z4
PL4
1
03:50
10:10
199
Z5
PLG
1
03:30
10:00
198
Z8
PL7
1
03:10
1005
186
Z7
PL8
1
03:03
08:30
167
Z8
PL9
1
04:00
10:40
201
Z9
PU1
1
03:50
09:40
200
Z10
PL12
1
03:31
08:40
192
Z11
PL13
1
03:19
08:40
184
Z12
PL14
1
03:15
08:30
177
Z13
PUS
1
03:50
10:00
205
Z14
РЫ7
1
03:56
10:20
198
Z15
PL18
1
03:40
09:35
198
Z16
PL19
1
03:42
09:30
187
Z17
PL1
2
05:35
14:30
191
Z1S
PL2
2
03:00
09:30
146
Z19
PL3
2
04:30
12:33
191
Z20
PL4
2
04:57
13:00
196
Z21
PL5
2
04:21
11:45
192
Z22
PL6
2
04:27
11:05
180
Z23
PL7
2
03:40
10:38
180
Z24
PL8
1
02:50
09:05
147
Z2S
PL9
2
04:42
13:20
199
Z26
PL10
2
04:15
12:15
195
Z27
PL11
2
04:10
10:45
202
Z28
PL12
2
03:40
10:40
188
Z29
PL13
2
03:42
10:37
184
Z30
PL14
2
03:00
09:30
146
Z31
PL15
2
05:00
13:40
198
Z32
PL16
2
05:00
13:50
201
Z33
PL17
2
04:30
12:00
195
Z34
PL18
2
04:10
11:35
196
Z35
PL19
2
04:00
11:10
191
Z36
PL1
3
06:40
16:22
200
Z37
PL2
3
04:40
14:40
175
Z38
PL5
3
05:45
14:55
205
Z39
PL8
3
04:40
14:05
173
Z40
PL9
3
05:25
14:59
200
Z41
PL10
3
06:34
14:59
203
Z42
PL11
3
06:11
15:34
204
Z43
PL12
3
05:45
14.00
200
Z44
PL13
3
05:40
14:00
190
Z45
PL14
3
05:30
14:40
174
Z46
PL17
3
05:40
14:58
203
Z47
PL1
4
05:40
14:20
209
Z48
PL4
4
05:00
12:50
215
Z49
PL10
4
05:05
13:51
210
Таблица 3
Размер растекания (АВМ) в мм и начало/конец загустевания в минутах (мин) и секундах (сек)
Штукатурный гипс №
Вид штукатурного гипса
Происхождение
Страна
Соотношение вода/вяжущее вещество
1
Смесь природного штукатурного гипса и штукатурного гипса REA
Ипхофен
Германия
0,6
2
Природный штукатурный гипс
Воскресенск
Российская Федерация
0,55
3
Природный штукатурный гипс
Самара
Российская Федерация
0,58
4
Штукатурный гипс REA
Шпремберге
Германия
0,7
Таблица 4
Используемый штукатурный гипс (содержит главным образом бета-полугидрат CaSO<sub>4</sub>×0.5Н<sub>2</sub>О) 1-4, вид продукции (REA = штукатурный гипс из установок по обессериванию дымовых газов), происхождение и величина вода/вяжущее вещество.
В таблице 3 показано, что с одной стороны, при соотношении Ра к Pb согласно настоящему изобретению сильная задержка начала загустевания/конца загустевания сокращалась во всех примерах по сравнению с Ра, взятым в отдельности.
С другой стороны, размер растекания и, следовательно, обрабатываемость и текучесть композиций штукатурного гипса были сильно улучшены по сравнению с применением Pb, взятого в отдельности; в частности, при соотношении от 90:10 до 70:10 размер растекания Ра, взятого в отдельности, был достигнут или даже превышен.
Такое удивительное поведение проявляется в случае штукатурных гипсов самого разного географического происхождения (Германия, Российская Федерация), а также в случае штукатурных гипсов различных видов (природного штукатурного гипса, REA штукатурного гипса).